"1基体、及び、2前記基体上に形成された、水不溶性且つアルカリ性水溶液に可溶性又は分散性の樹脂と光熱変換物質を含む画像形成層を備えるポジ型平版印刷版原版であって、前記画像形成層が、酸性水素原子を有する置換基を有する単位及び主鎖又は側鎖にポリシロキサン部位を有する単位を含む、ポリウレタン及びポリウレタン尿素の一方、又は、該ポリウレタン及び該ポリウレタン尿素の両方を含む、ポジ型平版印刷版原版。1基体、及び、2前記基体上に形成された下層3前記下層上に形成された上層を備えるポジ型平版印刷版原版であって、前記2下層及び前記3上層が水不溶性且つアルカリ性水溶液に可溶性又は分散性の樹脂を含み、前記下層及び前記3上層の一方、又は、前記2下層及び前記3上層の両方が、光熱変換物質を含み、前記3上層が、酸性水素原子を有する置換基を有する単位及び主鎖又は側鎖にポリシロキサン部位を有する単位を含む、ポリウレタン及びポリウレタン尿素の一方、又は、該ポリウレタン及び該ポリウレタン尿素の両方を含む、ポジ型平版印刷版原版。前記ポリウレタンが、少なくとも1種のジイソシアネート成分、並びに、酸性水素原子を有する置換基を含むジオール、及び、主鎖又は側鎖にポリシロキサン部位を有するジオールを含むジオール成分の反応から得られる、請求項1又は2記載のポジ型平版印刷版原版。前記ポリウレタン尿素が、少なくとも1種のジイソシアネート成分、酸性水素原子を有する置換基を含むジオール、及び、主鎖又は側鎖にポリシロキサン部位を有するジオールの一方、又は、酸性水素原子を有する置換基を含むジオール、及び、主鎖又は側鎖にポリシロキサン部位を有するジオールの両方を含むジオール成分、並びに、少なくとも1種のジアミン成分の反応から得られる、請求項1又は2記載のポジ型平版印刷版原版。前記ジアミン成分が、主鎖にポリシロキサン部位を有するジアミン成分である、請求項4記載のポジ型平版印刷版原版。前記酸性水素原子を有する置換基が、カルボキシル基、-SO2NHCOO-基、-CONHSO2-基、-CONHSO2NH-基、及び、-NHCONHSO2-基からなる群より選ばれる、請求項1乃至5のいずれかに記載のポジ型平版印刷版原版。前記主鎖又は側鎖にポリシロキサン部位を有するジオールがケイ素原子結合水酸基を有さない、請求項3乃至6のいずれかに記載のポジ型平版印刷版原版。前記主鎖にポリシロキサン部位を有するジオールが、式:-ClH2lp-OCmH2mq-OCnH2nr-C6H4s-OH式中、l、m及びnは、それぞれ独立して、1~3の整数であり;pは1以上の整数であり;qは0~100の整数であり;rは0~100の整数であり;sは0~3の整数であるで表される基を両末端に有する両末端水酸基変性ジオルガノポリシロキサンである、請求項3乃至7のいずれかに記載のポジ型平版印刷版原版。前記側鎖にポリシロキサン部位を有するジオールが、式:R13SiO-R12SiOt-SiR12R2式中、R1は、それぞれ独立して、炭素原子数1~20のアルキル基、炭素原子数6~20のアリール基又は炭素原子数7~20のアラルキル基を表し、R2は、-ClH2lu-OCmH2mv-OCnH2nw-C6H4x-CR1R32{式中、l、m、n及びR1は上記のとおりであり;uは1以上の整数であり;vは0~100の整数であり;wは0~100の整数であり;xは0~3の整数であり;R3は、それぞれ独立して、-CyH2yzOH式中、yは1~3の整数を表し;zは1~100の整数を表すを表す}を表し、tは1~10000の整数を表すで表される片末端ジオール変性ジオルガノポリシロキサンである、請求項3乃至7のいずれかに記載のポジ型平版印刷版原版。前記画像形成層中の前記ポリウレタン及びポリウレタン尿素の一方又は両方の含有量が前記画像形成層の全質量を基準として10~99質量である、請求項1又は3乃至9のいずれかに記載のポジ型平版印刷版原版。前記3上層中の前記ポリウレタン及びポリウレタン尿素の一方若しくは両方の含有量が前記3上層の全質量を基準として10~99質量である、請求項2又は3乃至9のいずれかに記載のポジ型平版印刷版原版。請求項1乃至11のいずれかに記載のポジ型平版印刷版原版を画像様露光する工程;及び前記露光済みポジ型平版印刷版原版をアルカリ性現像液で現像して露光領域を除去し、画像領域及び非画像領域を形成する工程を含む平版印刷版の製造方法。前記画像様露光する工程を赤外線レーザーを用いて行う、請求項12記載の平版印刷版の製造方法。前記アルカリ性現像液のpHが12以下である、請求項12又は13記載の平版印刷版の製造方法。特開2007-17913号公報記載の平版印刷版原版は、高い耐刷性及び良好な耐傷性、並びに、pH11以下の現像液を用いた場合にも良好な現像特性を有するが、インキ着肉性の観点からの更なる改善が求められる。また、特開2011-170035号公報記載の平版印刷版原版では、上層にポりオルガノシロキサンを添加することで、現像性が向上するものの、現像時に、画像部上層からもポリオルガノシロキサンが溶出しやすく、インキ着肉性等の平版印刷版に要求される特性が損なわれるおそれがある。本発明は、前記現状に鑑みて為されたものであり、高い耐刷性及び良好な耐傷性、並びに、良好な現像特性を有し、更に、インキ着肉性が向上した平版印刷版原版を提供することを目的とする。本発明の目的は、1基体、及び、2前記基体上に形成された、水不溶性且つアルカリ性水溶液に可溶性又は分散性の樹脂と光熱変換物質を含む画像形成層を備えるポジ型平版印刷版原版であって、前記画像形成層が、酸性水素原子を有する置換基を有する単位及び主鎖又は側鎖にポリシロキサン部位を有する単位を含む、ポリウレタン及びポリウレタン尿素の一方、又は、該ポリウレタン及び該ポリウレタン尿素の両方を含む、ポジ型平版印刷版原版、或いは、1基体、及び、2前記基体上に形成された下層3前記下層上に形成された上層を備えるポジ型平版印刷版原版であって、前記2下層及び前記3上層が水不溶性且つアルカリ性水溶液に可溶性又は分散性の樹脂を含み、前記2下層及び前記3上層の一方、又は、前記2下層及び前記3上層の両方が、光熱変換物質を含み、前記3上層が、酸性水素原子を有する置換基を有する単位及び主鎖又は側鎖にポリシロキサン部位を有する単位を含む、ポリウレタン及びポリウレタン尿素の一方、又は、該ポリウレタン及び該ポリウレタン尿素の両方を含む、ポジ型平版印刷版原版によって達成される。前記ポリウレタンは、少なくとも1種のジイソシアネート成分、並びに、酸性水素原子を有する置換基を含むジオール、及び、主鎖又は側鎖にポリシロキサン部位を有するジオールを含むジオール成分の反応によって得ることができる。前記ポリウレタン尿素は、少なくとも1種のジイソシアネート成分、酸性水素原子を有する置換基を含むジオール、及び、主鎖又は側鎖にポリシロキサン部位を有するジオールの一方、又は、酸性水素原子を有する置換基を含むジオール、及び、主鎖又は側鎖にポリシロキサン部位を有するジオールの両方を含むジオール成分、並びに、少なくとも1種のジアミン成分の反応によって得ることができる。前記ジアミン成分は、主鎖にポリシロキサン部位を有するジアミン成分であることができる。前記酸性水素原子を有する置換基は、カルボキシル基、-SO2NHCOO-基、-CONHSO2-基、-CONHSO2NH-基、及び、-NHCONHSO2-基からなる群より選ばれるものが好ましい。前記酸性水素原子を有する置換基を含むジオールは、3,5-ジヒドロキシ安息香酸、2,2-ビスヒドロキシメチルプロピオン酸、2,2-ビスヒドロキシエチルプロピオン酸、2,2-ビス3-ヒドロキシプロピルプロピオン酸、2,2-ビスヒドロキシメチル酢酸、ビス-4-ヒドロキシフェニル酢酸、4,4-ビス-4-ヒドロキシフェニルペンタン酸、及び、酒石酸からなる群から選ばれることが好ましい。前記酸性水素原子を有する置換基を含むジオールの量は、前記ジオール成分の総質量重量を基準として50~95であることができる。前記主鎖又は側鎖にポリシロキサン部位を有するジオールはケイ素原子結合水酸基を有さないことが好ましい。前記主鎖にポリシロキサン部位を有するジオールは、式:-ClH2lp-OCmH2mq-OCnH2nr-C6H4s-OH式中、l、m及びnは、それぞれ独立して、1~3の整数であり;pは1以上の整数であり;qは0~100の整数であり;rは0~100の整数であり;sは0~3の整数であるで表される基を両末端に有する両末端水酸基変性ジオルガノポリシロキサンであることが好ましい。前記側鎖にポリシロキサン部位を有するジオールは、式:R13SiO-R12SiOt-SiR12R2式中、R1は、それぞれ独立して、炭素原子数1~20のアルキル基、炭素原子数6~20のアリール基又は炭素原子数7~20のアラルキル基を表し、R2は、-ClH2lu-OCmH2mv-OCnH2nw-C6H4x-CR1R32{式中、l、m、n及びR1は上記のとおりであり;uは1以上の整数であり;vは0~100の整数であり;wは0~100の整数であり;xは0~3の整数であり;R3は、それぞれ独立して、-CyH2yzOH式中、yは1~3の整数を表し;zは1~100の整数を表すを表す}を表し、tは1~10000の整数を表すで表される片末端ジオール変性ジオルガノポリシロキサンであることが好ましい。前記主鎖又は側鎖にポリシロキサン部位を有するジオールの量は、前記ジオール成分の総質量重量を基準として1~70であることができる。前記ポリウレタン及びポリウレタン尿素の一方、又は、該ポリウレタン及び該ポリウレタン尿素の両方以下、総称して、ポリウレタン及び/又はポリウレタン尿素というの酸価は50~200mgKOH/gであることができる。また、前記ポリウレタン及び/又はポリウレタン尿素の重量平均分子量は2000~100000であることができる。前記ポリウレタン及び/又はポリウレタン尿素の量は、前記画像形成層又は前記上層の総質量重量を基準として10~99であることができる。本発明は、上記のいずれかのポジ型平版印刷版原版を画像様露光する工程;及び前記露光済みポジ型平版印刷版原版をアルカリ性現像液で現像して露光領域を除去し、画像領域及び非画像領域を形成する工程を含む平版印刷版の製造方法にも関する。前記画像様露光する工程を赤外線レーザーを用いて行うことが好ましい。前記アルカリ性現像液のpHは12以下でもよい。本発明の平版印刷版原版は、高い耐刷性及び良好な耐傷性を備えている。また、pHが11以下の現像液に対しても現像ラチチュードが広く、良好な現像特性を有しており、更に、優れたインキ着肉性を備えることができる。また、本発明の多層型平版印刷版原版は、上層が現像液によって溶解または分散するので現像液中における堆積物の発生が少ない。本発明の平版印刷版の製造方法は、高い耐刷性及び良好な耐傷性、並びに、良好な現像特性を有し、更に、優れたインキ着肉性を備える平版印刷版を簡便な方法によって提供することができる。また、現像に用いるアルカリ性現像液としてより中性域に近い水溶液を使用することができるので環境及び安全上の観点からも好適である。<第1の態様>本発明の平版印刷版原版の第1の態様は、1基体、及び、2前記基体上に形成された、水不溶性且つアルカリ性水溶液に可溶性又は分散性の樹脂と光熱変換物質を含む画像形成層を備えるポジ型平版印刷版原版であって、前記画像形成層が、酸性水素原子を有する置換基を有する単位及び主鎖又は側鎖にポリシロキサン部位を有する単位を含む、ポリウレタン及び/又はポリウレタン尿素を含む、ポジ型平版印刷版原版である。本発明の第1の態様のポジ型平版印刷版原版の画像形成層は、少なくとも1種の、水不溶性且つアルカリ性水溶液に可溶性又は分散性の樹脂を含む。アルカリ性水溶液に可溶性又は分散可能であるために、前記樹脂は少なくとも、水酸基、カルボキシル基、スルホン酸基、リン酸基、イミド基、アミド基等の官能基を有することが好ましい。したがって、水不溶性且つアルカリ性水溶液に可溶性又は分散性の樹脂は、水酸基、カルボキシル基、スルホン酸基、リン酸基、イミド基、アミド基及びその組合せ等の官能基を有するエチレン性不飽和モノマーを1つ以上含むモノマー混合物を重合することによって好適に生成することができる。前記エチレン性不飽和モノマーは下式:式中、R4は、水素原子、C122の直鎖状、分枝状若しくは環状アルキル基、C122の直鎖状、分枝状若しくは環状置換アルキル基、又は、C624のアリール基若しくは置換アリール基であって、置換基はC14アルキル基、アリール基、ハロゲン原子、ケト基、エステル基、アルコキシ基又はシアノ基から選択され;Xは、O、S又はNR5であり、R5は、水素、C122の直鎖状、分枝状若しくは環状アルキル基、C122の直鎖状、分枝状若しくは環状置換アルキル基、又は、C624のアリール基若しくは置換アリール基であって、置換基はC14アルキル基、アリール基、ハロゲン原子、ケト基、エステル基、アルコキシ基又はシアノ基から選択され;Yは、単結合、或いは、C122の直鎖状、分枝状若しくは環状アルキレン、アルキレンオキシアルキレン、ポリアルキレンオキシアルキレン、又は、アルキレン-NHCONH-であり;Zは水素原子、ヒドロキシ基、カルボン酸、-C6H4-SO2NH2、-C6H3-SO2NH2-OH、又は下式若しくはで表される基であるで表される化合物又はその混合物とすることができる。前記エチレン性不飽和モノマーの例には、アクリル酸、メタクリル酸の他に、下式で表される化合物及びその混合物が含まれる。前記モノマー混合物は、その他のエチレン性不飽和コモノマーを含むことができる。その他のエチレン性不飽和コモノマーとしては、例えば、以下のモノマーが挙げられる。アクリル酸メチル、アクリル酸エチル、アクリル酸プロピル、アクリル酸ブチル、アクリル酸アミル、アクリル酸エチルヘキシル、アクリル酸オクチル、アクリル酸tオクチル、クロロエチルアクリレート、2,2-ジメチルヒドロキシプロピルアクリレート、5-ヒドロキシペンチルアクリレート、トリメチロールプロパンモノアクリレート、ペンタエリスリトールモノアクリレート、グリシジルアクリレート、ベンジルアクリレート、メトキシベンジルアクリレート、テトラヒドロアクリレート等の、アクリル酸エステル類;フェニルアクリレート、フルフリルアクリレート等の、アリールアクリレート類;メチルメタクリレート、エチルメタクリレート、プロピルメタクリレート、イソプロピルメタクリレート、アリルメタクリレート、アミルメタクリレートヘキシルメタクリレート、シクロヘキシルメタクリレート、ベンジルメタクリレート、クロロベンジルメタクリレート、オクチルメタクリレート、4-ヒドロキシブチルメタクリレート、5-ヒドロキシペンチルメタクリレート、2,2-ジメチル-3-ヒドロキシプロピルメタクリレート、トリメチロールプロパンモノメタクリレート、ペンタエリスリトールモノメタクリレート、グリシジルメタクリレート、フルフリルメタクリレート、テトラヒドロフルフリルメタクリレート等の、メタクリル酸エステル類;フェニルメタクリレート、クレジルメタクリレート、ナフチルメタクリレート等の、アリールメタクリレート類;N-メチルアクリルアミド、N-エチルアクリルアミド、N-プロピルアクリルアミド、N-ブチルアクリルアミド、N-t-ブチルアクリルアミド、N-ヘプチルアクリルアミド、N-オクチルアクリルアミド、N-シクロヘキシルアクリルアミド、N-ベンジルアクリルアミド等の、N-アルキルアクリルアミド類;N-フェニルアクリルアミド、N-トリルアクリルアミド、N-ニトロフェニルアクリルアミド、N-ナフチルアクリルアミド、N-ヒドロキシフェニルアクリルアミド等の、N-アリールアクリルアミド類;N,N-ジメチルアクリルアミド、N,N-ジエチルアクリルアミド、N,N-ジブチルアクリルアミド、N,N-ジブチルアクリルアミド、N,N-ジイソブチルアクリルアミド、N,N-ジエチルヘキシルアクリルアミド、N,N-ジシクロヘキシルアクリルアミド等の、N,N-ジアルキルアクリルアミド類;N-メチル-N-フェニルアクリルアミド、N-ヒドロキシエチル-N-メチルアクリルアミド、N-2-アセトアミドエチル-N-アセチルアクリルアミド等の、N,N-アリールアクリルアミド類;N-メチルメタクリルアミド、N-エチルメタクリルアミド、N-プロピルメタクリルアミド、N-ブチルメタクリルアミド、N-t-ブチルメタクリルアミド、N-エチルヘキシルメタクリルアミド、N-ヒドリキシエチルメタクリルアミド、N-シクロヘキシルメタクリルアミド等の、N-アルキルメタクリルアミド類;N-フェニルメタクリルアミド、N-ナフチルメタクリルアミド等の、N-アリールメタクリルアミド類;N,N-ジエチルメタクリルアミド、N,N-ジプロピルメタクリルアミド、N,N-ジブチルメタクリルアミド等の、N,N-ジアルキルメタクリルアミド類;N,N-ジフェニルメタクリルアミド等の、N,N-ジアリールメタクリルアミド類;N-ヒドロキシエチル-N-メチルメタクリルアミド、N-メチル-N-フェニルメタクリルアミド、N-エチル-N-フェニルメタクリルアミド等の、メタクリルアミド誘導体;酢酸アリル、カプロン酸アリル、カプリル酸アリル、ラウリン酸アリル、パルチミン酸アリル、ステアリン酸アリル、安息香酸アリル、アセト酢酸アリル、乳酸アリル、アリルオキシエタノール等の、アリル化合物類;ヘキシルビニルエーテル、オクチルビニルエーテル、ドデシルビニルエーテル、エチルヘキシルビニルエーテル、メトキシエチルビニルエーテル、エトキシエチルビニルエーテル、クロロエチルビニルエーテル、1-メチル-2,2-ジメチルプロピルビニルエーテル、2-エチルブチルビニルエーテル、ヒドロキシエチルビニルエーテル、ジエチレングリコールビニルエーテル、ジメチルアミノエチルビニルエーテル、ジエチルアミノエチルビニルエーテル、ブチルアミノエチルビニルエーテル、ベンジルビニルエーテル、テトラヒドロフルフリルビニルエーテル、ビニルフェニルエーテル、ビニルトリルエーテル、ビニルクロロフェニルエーテル、ビニル-2,4-ジクロロフェニルエーテル、ビニルナフチルエーテル、ビニルアントラニルエーテル等の、ビニルエーテル類;ビニルブチレート、ビニルイソブチレート、ビニルトリメチルアセテート、ビニルジエチルアセテート、ビニルバレート、ビニルカプロエート、ビニルクロロアセテート、ビニルメトキシアセテート、ビニルブトキシアセテート、ビニルフェニルアセテート、ビニルアセトアセテート、ビニルラクテート、ビニル-β-フェニルブチレート、ビニルシクロヘキシルカルボキシレート、安息香酸ビニル、サリチル酸ビニル、クロロ安息香酸ビニル、テトラクロロ安息香酸ビニル、ナフトエ酸ビニル等の、ビニルエステル類;スチレン、メチルスチレン、ジメチルスチレン、トリメチルスチレン、エチルスチレン、ジエチルスチレン、イソプロピルスチレン、ブチルスチレン、ヘキシルスチレン、シクロヘキシルスチレン、ドデシルスチレン、ベンジルスチレン、クロロメチルスチレン、トリフルオロメチルスチレン、エトキシメチルスチレン、アセトキシメチルスチレン、メトキシスチレン、4-メトキシ-3-メチルスチレン、ジメトキシスチレン、クロロスチレン、ジクロロスチレン、トリクロロスチレン、テトラクロロスチレン、ペンタクロロスチレン、ブロモスチレン、ジブロモスチレン、ヨードスチレン、フルオロスチレン、2-ブロモ-4-トリフルオロメチルスチレン、4-フルオロ-3-トリフルオロメチルスチレン等の、スチレン類;クロトン酸ブチル、クロトン酸ヘキシル、クロトン酸、グリセリンモノクロトネート等の、クロトン酸エステル類;イタコン酸ジメチル、イタコン酸ジエチル、イタコン酸ジブチル等の、イタコン酸ジアルキル類;ジメチルマレート、ジブチルフマレート等の、マレイン酸あるいはフマール酸のジアルキル類;N-メチルマレイミド、N-エチルマレイミド、N-プロピルマレイミド、N-ブチルマレイミド、N-フェニルマレイミド、N-2-メチルフェニルマレイミド、N-2,6-ジエチルフェニルマレイミド、N-2-クロロフェニルマレイミド、N-シクロヘキシルマレイミド、N-ラウリルマレイミド、N-ヒドロキシフェニルマレイミド等の、マレイミド類;N-ビニルピロリドン、N-ビニルピリジン、アクリロニトリル、メタクリロニトリル等の、その他の窒素原子含有モノマー。これらの他のエチレン性不飽和コモノマー単量体のうち、好適に使用されるのは、例えばメタアクリル酸エステル類、メタアクリルアミド類、マレイミド類、メタアクリロニトリル類である。水不溶性且つアルカリ性水溶液に可溶性又は分散性の樹脂の重量平均分子量は、2000~100000の範囲が好ましく、5000~50000の範囲がより好ましく、12000~30000の範囲が更により好ましい。重量平均分子量が20000未満では、耐溶剤性又は耐摩耗性が劣る傾向にある。一方、重量平均分子量が100000を超えると、アルカリ現像性が劣る傾向にある。水不溶性且つアルカリ性水溶液に可溶性又は分散性の樹脂の量は、画像形成層固形分の総質量重量を基準として1~90が好ましく、3~80がより好ましく、5~70がより好ましい。必要に応じて、2種以上の、水不溶性且つアルカリ性水溶液に可溶性又は分散性の樹脂を併用してもよい。本発明の第1の態様のポジ型平版印刷版原版の画像形成層は、少なくとも1種の光熱変換物質を含む。本明細書において光熱変換物質とは電磁波を熱エネルギーに変換することのできる任意の物質を意味しており、最大吸収波長が近赤外線から赤外線領域にある物質、具体的には最大吸収波長が760nm~1200nmの領域にある物質である。このような物質としては、例えば、種々の顔料又は染料が挙げられる。本発明で使用される顔料としては、市販の顔料、及び、カラーインデックス便覧最新顔料便覧日本顔料技術協会編、1977年刊、最新顔料応用技術CMC出版、1986年刊、印刷インキ技術CMC出版、1984年刊等に記載されている顔料が利用できる。顔料の種類としては、黒色顔料、黄色顔料、オレンジ色顔料、褐色顔料、赤色顔料、紫色顔料、青色顔料、緑色顔料、蛍光顔料、その他ポリマー結合染料等が挙げられる。具体的には、不溶性アゾ顔料、アゾレーキ顔料、縮合アゾ顔料、キレートアゾ顔料、フタロシアニン系顔料、アントラキノン系顔料、ペリレン及びペリノン系顔料、チオインジゴ系顔料、キナクリドン系顔料、ジオキサジン系顔料、イソインドリノン系顔料、キノフタロン系顔料、染め付けレーキ顔料、アジン顔料、ニトロソ顔料、ニトロ顔料、天然顔料、蛍光顔料、無機顔料、カーボンブラック等が使用できる。これらの中でも、特に、近赤外線から赤外線領域の輻射線を効率よく吸収し、しかも経済的に優れた物質として、カーボンブラックが好ましく用いられる。また、このようなカーボンブラックとしては、種々の官能基を有する分散性のよいグラフト化カーボンブラックが市販されており、例えば、カーボンブラック便覧第3版カーボンブラック協会編、1995年の167ページ、カーボンブラックの特性と最適配合及び利用技術技術情報協会、1997年の111ページ等に記載されているものが挙げられ、いずれも本発明に好適に使用される。これらの顔料は表面処理をせずに用いてもよく、また公知の表面処理を施して用いてもよい。公知の表面処理方法としては、樹脂やワックスを表面コートする方法、界面活性剤を付着させる方法、シランカップリング剤やエポキシ化合物、ポリイソシアネート等の、反応性物質を顔料表面に結合させる方法等が挙げられる。これらの表面処理方法については、金属石鹸の性質と応用幸書房、最新顔料応用技術CMC出版、1986年刊、印刷インキ技術CMC出版、1984年刊に記載されている。本発明で使用される顔料の粒径は、0.01~15マイクロメートルの範囲にあることが好ましく、0.01~5マイクロメートルの範囲にあることが更に好ましい。本発明で使用される染料としては、公知慣用のものが使用でき、例えば、染料便覧有機合成化学協会編、昭和45年刊、色材工学ハンドブック色材協会編、朝倉書店、1989年刊、工業用染料の技術と市場シーエムシー、1983年刊、化学便覧応用化学編日本化学会編、丸善書店、1986年刊に記載されているものが挙げられる。より具体的には、アゾ染料、金属鎖塩アゾ染料、ピラゾロンアゾ染料、アントラキノン染料、フタロシアニン染料、カルボニウム染料、キノンイミン染料、メチン染料、シアニン染料、インジゴ染料、キノリン染料、ニトロ系染料、キサンテン系染料、チアジン系染料、アジン染料、オキサジン染料等の染料が挙げられる。また、近赤外線又は赤外線を効率よく吸収する染料としては、例えば、アゾ染料、金属錯塩アゾ染料、ピラゾロンアゾ染料、ナフトキノン染料、アントラキノン染料、フタロシアニン染料、カルボニウム染料、キノンイミン染料、メチン染料、シアニン染料、スクワリリウム染料、ピリリウム塩、金属チオレート錯体例えば、ニッケルチオレート錯体等の染料を用いることができる。中でも、シアニン染料が好ましく、特開2001-305722号公報の一般式Iで示されたシアニン染料、特開2002-079772号の[0096]~[0103]で示されている化合物を挙げることができる。光熱変換物質としては、特に、下記式:式中、Phはフェニル基を表すを有する染料が好ましい。光熱変換物質は、画像形成層固形分に対し0.001~20質量重量、好ましくは0.01~10質量重量、特に好ましくは0.1~5質量重量の割合で存在することができる。添加量が0.001質量重量未満であると感度が過度に低くなり、また5質量重量を超えると印刷時非画像部に汚れが発生するおそれがある。これらの光熱変換物質は、1種のみを用いてもよいし、2種以上を併用してもよい。本発明の第1の態様のポジ型平版印刷版原版の画像形成層は、少なくとも1種の、酸性水素原子を有する置換基を有する単位及び主鎖又は側鎖にポリシロキサン部位を有する単位を含む、ポリウレタン及び/又はポリウレタン尿素を含む。前記酸性水素原子を有する置換基は、カルボキシル基、-SO2NHCOO-基、-CONHSO2-基、-CONHSO2NH-基、及び、-NHCONHSO2-基からなる群より選ばれることが好ましく、カルボキシ基が好ましい。ポリシロキサン部位は、直鎖状、一部分枝を有する直鎖状、分枝状若しくは環状のいずれの構造を有してもよいが、直鎖状又は一部分枝を有する直鎖状のものが好ましく、直鎖状のポリシロキサンがより好ましい。直鎖状のポリシロキサン部位としては、例えば、R3SiO-R2SiOi-R2Si-、R3SiO-R2SiOj-R2SiO-式中、Rは、それぞれ独立して、炭素原子数1~20のアルキル基、炭素原子数6~20のアリール基又は炭素原子数7~20のアラルキル基を表し、i及びiは、それぞれ独立して、1~10000の整数を表す等が挙げられる。炭素原子数1~20のアルキル基としては、例えば、メチル基、エチル基、プロピル基、ブチル基、ペンチル基、ヘキシル基、ヘプチル基、オクチル基等の直鎖状又は分枝状アルキル基;シクロペンチル基、シクロヘキシル基等の環状アルキル基;並びに、これらの基の炭素原子に結合した水素原子が少なくとも部分的にフッ素等のハロゲン原子、又は、水酸基、エポキシ基、グリシジル基、アシル基、カルボキシル基、アミノ基、メタクリル基、メルカプト基等を含む有機基で置換されたアルキル基が挙げられる。炭素原子数6~20のアリール基としては、例えば、フェニル基、トリル基、キシリル基、メシチル基等、並びに、これらの基の炭素原子に結合した水素原子が少なくとも部分的にフッ素等のハロゲン原子、又は、水酸基、エポキシ基、グリシジル基、アシル基、カルボキシル基、アミノ基、メタクリル基、メルカプト基等を含む有機基で置換されたアリール基が挙げられる。炭素原子数7~20のアラルキル基としては、例えば、ベンジル基、フェネチル基等、並びに、これらの基の炭素原子に結合した水素原子が少なくとも部分的にフッ素等のハロゲン原子、又は、水酸基、エポキシ基、グリシジル基、アシル基、カルボキシル基、アミノ基、メタクリル基、メルカプト基等を含む有機基で置換されたアラルキル基が挙げられる。酸性水素原子を有する置換基を有する単位及び主鎖又は側鎖にポリシロキサン部位を有する単位を含むポリウレタンは、少なくとも1種のジイソシアネート成分、並びに、酸性水素原子を有する置換基を含むジオール、及び、主鎖又は側鎖にポリシロキサン部位を有するジオールを含むジオール成分の反応から得ることができる。酸性水素原子を有する置換基を有する単位及び主鎖又は側鎖にポリシロキサン部位を有する単位を含むポリウレタン尿素は、少なくとも1種のジイソシアネート成分、酸性水素原子を有する置換基を含むジオール、及び/又は、主鎖又は側鎖にポリシロキサン部位を有するジオールを含むジオール成分、並びに、少なくとも1種のジアミン成分の反応から得ることができる。ジイソシアネート成分及びジオール成分又はジオール成分ジアミン成分のモル比は0.7:1~1.5:1が好ましい。なお、ポリマー末端にイソシアネート基が残存した場合、例えば、アルコール又はアミンで処理することにより、最終的にイソシアネート基が残存しない形で合成することができる。ジイソシアナート成分は、2つのイソシアナート基を有するものであれば特に限定されるものではないが、例えば、4,4’-ジフェニルメタンジイソシアナート、キシリレンジイソシアナート、ナフチレン-1,5-ジイソシアナート、テトラメチルキシレンジイソソアナート、ヘキサメチレンジイソシアナート、トルエン-2,4-ジイソシアネート、トルエン-2,6-ジイソシアネート、イソホロンジイソシアナート、水添キシリレンジイソシアナート、ジシクロヘキシルメタンジイソシアナート、ノルボルネンジイソシアナート、トリメチルヘキサメチレンジイソシアナート、ダイマー酸ジイソシアナート等が挙げられる。酸性水素原子を有する置換基を含むジオールは、上記の酸性水素原子を有する置換基を有する限り特に限定されるものではないが、カルボキシル基、-SO2NHCOO-基、-CONHSO2-基、-CONHSO2NH-基、及び、-NHCONHSO2-基からなる群より選ばれる基を有することが好ましく、カルボキシル基を有することがより好ましい。したがって、酸性水素原子を有する置換基を含むジオールとしては、カルボキシル基を有するジオールが好適である。カルボキシル基を有するジオールとしては、3,5-ジヒドロキシ安息香酸、2,2-ビスヒドロキシメチルプロピオン酸、2,2-ビスヒドロキシエチルプロピオン酸、2,2-ビス3-ヒドロキシプロピルプロピオン酸、2,2-ビスヒドロキシメチル酢酸、ビス-4-ヒドロキシフェニル酢酸、4,4-ビス-4-ヒドロキシフェニルペンタン酸、酒石酸等が挙げられるが、特に、2,2-ビスヒドロキシメチルプロピオン酸がイソシアネートとの反応性の点でより好ましい。酸性水素原子を有する置換基を含むジオールの量は、ジオール成分の総質量重量を基準として50~95であることが好ましく、55~90がより好ましく、60~85が更により好ましい。主鎖又は側鎖にポリシロキサン部位を有するジオールは、上記のポリシロキサン部位を有する限り特に限定されるものではないが、ケイ素原子結合水酸基を有さないものが好ましい。主鎖にポリシロキサン部位を有するジオールとしては、式:-ClH2lp-OCmH2mq-OCnH2nr-C6H4s-OH式中、l、m及びnは、それぞれ独立して、1~3の整数であり;pは1以上の整数であり、好ましくは1~3、より好ましくは1又は2であり;qは0~100の整数であり、好ましくは0~50、より好ましくは0~30であり;rは0~100の整数であり、好ましくは0~50、より好ましくは0~30であり;sは0~3の整数であり、好ましくは0~2であり、より好ましくは0又は1であるで表される基を両末端に有する両末端水酸基変性ジオルガノポリシロキサンが好ましい。両末端水酸基変性ジオルガノポリシロキサンとしては、具体的には、例えば、信越化学工業株製X-22-160AS、KF-6001、KF-6002、KF-6003、X-22-4272、X-22-4952、X-22-6266、X-22-1821、X-22-1824B等を挙げることができる。前記側鎖にポリシロキサン部位を有するジオールとしては、式:R13SiO-R12SiOt-SiR12R2式中、R1は、それぞれ独立して、炭素原子数1~20のアルキル基、炭素原子数6~20のアリール基又は炭素原子数7~20のアラルキル基を表し、R2は、-ClH2lu-OCmH2mv-OCnH2nw-C6H4x-CR1R32{式中、l、m、n及びR1は上記のとおりであり;uは1以上の整数であり、好ましくは1~3、より好ましくは1又は2であり;vは0~100の整数であり、好ましくは0~50、より好ましくは0~30であり;wは0~100の整数であり、好ましくは0~50、より好ましくは0~30であり;vw=1であることが好ましく;xは0~3の整数であり、好ましくは0又は1であり、より好ましくは0であり;R3は、それぞれ独立して、-CyH2yzOH式中、yは1~3の整数、好ましくは1又は2を表し;zは1~100の整数、好ましくは1~30、より好ましくは1又は2を表すを表す}を表し、tは1~10000の整数を表し、好ましくは10~10000を表し、より好ましくは100~10000を表すで表される片末端ジオール変性ジオルガノポリシロキサンが好ましい。片末端ジオール変性ジオルガノポリシロキサンとしては、具体的には、例えば、信越化学工業株製X-22-176DX、X-22-176F等を挙げることができる。ジオール成分は、他のジオールを含んでもよい。他のジオールとしては、ジメチロールプロパン、ポリプロピレングリコール、ネオペンチルグリコール、1,3-プロパンジオール、ポリテトラメチレンエーテルグリコール、ポリエステルポリオール、ポリマーポリオール、ポリカプロラクトンポリオール、ポリカーボネートジオール、1,4-ブタンジオール、1,5-ペンタジオール、3-メチル-1,5-ペンタジオール、1,6-ヘキサンジオール、ポリブタジエンポリオール、1,4-ジヒドロキシメチルベンゼン等が挙げられる。主鎖又は側鎖にポリシロキサン部位を有するジオールの量は、前記ジオール成分の総質量重量を基準として1~30が好ましく、2~20がより好ましく、3~15が更により好ましい。前記主鎖又は側鎖にポリシロキサン部位を有するジオールのOH価は20~100mgKOH/gが好ましく25~80mgKOH/gがより好ましく、30~70mgKOH/gが更により好ましい。ジアミン成分は、2つのアミノ基を有するものであれば特に限定されるものではないが、例えば、p-キシレンジアミン、m-フェニレンジアミン、p-フェニレンジアミン、4,4′-ジアミノジフェニルプロパン、4,4′-ジアミノジフェニルメタン、4,4′-ジアミノジフェニルエーテル、4,4′-ジアミノジフェニルスルホン、3,3′-ジメチル-4,4′-ジアミノジフェニルメタン、4,4′-ジアミノジフェニル、1,5-ジアミノナフタリン、1,4-ジアミノアントラキノン、2,6-ジアミノアントラキノン、o-アニジジン、2,6-ジアミノピリジン、及び4,6-ジアミノ-2-メルカプトピリミジン、1,6-ジアミノヘキサン等を挙げることができる。ジアミン成分として、主鎖にポリシロキサン部位を有するジアミンを使用することもできる。主鎖にポリシロキサン部位を有するジアミンとしては、式:-ClH2lp-OCmH2mq-OCnH2nr-C6H4s-NH2式中、l、m、n、p、q、r及びsは上記のとおりであるで表される両末端アミノ基変性ジオルガノポリシロキサンが好ましい。前記ジオール成分が主鎖又は側鎖にポリシロキサン部位を有するジオールを含まない場合は、主鎖にポリシロキサン部位を有するジアミンを使用することが好ましい。両末端アミノ基変性ジオルガノポリシロキサンとしては、具体的には、例えば、信越化学工業株製KF-8010、KF-8012、X-22-161A、X-22-161B等を挙げることができる。酸性水素原子を有する置換基を有する単位及び主鎖又は側鎖にポリシロキサン部位を有する単位を含む、ポリウレタン及び/又はポリウレタン尿素の重量平均分子量は、2000~100000の範囲が好ましく、5000~50000の範囲がより好ましく、12000~30000の範囲が更により好ましい。重量平均分子量が2000未満では、画像形成して得られる画像部が弱く、インキ着肉性に劣る傾向にある。一方、重量平均分子量が100000を超えると、感度が劣る傾向にある。前記ポリウレタン及び/又はポリウレタン尿素の酸価は、50~200mgKOH/gの範囲とすることが可能であり、60~150mgKOH/gが好ましく、70~100mgKOH/gがより好ましい。酸性水素原子を有する置換基を有する単位及び主鎖又は側鎖にポリシロキサン部位を有する単位を含む、ポリウレタン及び/又はポリウレタン尿素は、水不溶性且つアルカリ性水溶液に可溶性又は分散性であることが好ましい。その場合、画像形成層は、樹脂分として、酸性水素原子を有する置換基を有する単位及び主鎖又は側鎖にポリシロキサン部位を有する単位を含む、ポリウレタン及び/又はポリウレタン尿素のみを含んでもよい。酸性水素原子を有する置換基を有する単位及び主鎖又は側鎖にポリシロキサン部位を有する単位を含む、ポリウレタン及び/又はポリウレタン尿素の量は、画像形成層固形分の総質量重量を基準として10~99が好ましく、30~99がより好ましく、50~99がより好ましい。必要に応じて、2種以上の、酸性水素原子を有する置換基を有する単位及び主鎖又は側鎖にポリシロキサン部位を有する単位を含む、ポリウレタン及び/又はポリウレタン尿素を併用してもよい。<第2の態様>本発明の平版印刷版原版の第2の態様は、1基体、及び、2前記基体上に形成された下層3前記下層上に形成された上層を備えるポジ型平版印刷版原版であって、前記2下層及び前記3上層が、水不溶性且つアルカリ性水溶液に可溶性又は分散性の樹脂を含み、前記2下層及び/又は前記3上層が光熱変換物質を含み、前記3上層が、酸性水素原子を有する置換基を有する単位及び主鎖又は側鎖にポリシロキサン部位を有する単位を含む、ポリウレタン及び/又はポリウレタン尿素を含む、ポジ型平版印刷版原版である。本発明の第2の態様のポジ型平版印刷版原版は、下層及び上層の少なくとも2層を含む画像記録層を有する多層タイプの平版印刷版原版である。なお、多層タイプの平版印刷版原版は、下層及び上層以外の層を含んでいてもよい。例えば、下層及び上層との間に必要に応じて中間層を設けることができる。但し、下層及び上層との間には中間層が無いことが好ましい。本発明の第2の態様のポジ型平版印刷版原版では、下層及び上層の両方が、少なくとも1種の、水不溶性且つアルカリ性水溶液に可溶性又は分散性の樹脂を含み、下層及び/又は上層が、少なくとも1種の光熱変換物質を含む。下層及び上層の両方が、少なくとも1種の光熱変換物質を含むことが好ましい。水不溶性且つアルカリ性水溶液に可溶性又は分散性の樹脂、光熱変換物質及び酸性水素原子を有する置換基を有する単位及び主鎖又は側鎖にポリシロキサン部位を有する単位を含む、ポリウレタン及び/又はポリウレタン尿素については上記のとおりである。水不溶性且つアルカリ性水溶液に可溶性又は分散性の樹脂の量は、下層又は上層毎に、下層又は上層固形分の総質量重量を基準として1~90が好ましく、3~80がより好ましく、5~70がより好ましい。必要に応じて、2種以上の、水不溶性且つアルカリ性水溶液に可溶性又は分散性の樹脂を併用してもよい。光熱変換物質の量は、下層又は上層毎に、下層又は上層固形分の総質量重量を基準として0.001~20が好ましく、0.01~10がより好ましく、0.1~5がより好ましい。必要に応じて、2種以上の、光熱変換物質を併用してもよい。酸性水素原子を有する置換基を有する単位及び主鎖又は側鎖にポリシロキサン部位を有する単位を含む、ポリウレタン及び/又はポリウレタン尿素の量は、上層固形分の総質量重量を基準として10~99が好ましく、30~99がより好ましく、50~99がより好ましい。必要に応じて、2種以上の、酸性水素原子を有する置換基を有する単位及び主鎖又は側鎖にポリシロキサン部位を有する単位を含む、ポリウレタン及び/又はポリウレタン尿素を併用してもよい。酸性水素原子を有する置換基を有する単位及び主鎖又は側鎖にポリシロキサン部位を有する単位を含む、ポリウレタン及び/又はポリウレタン尿素は、水不溶性且つアルカリ性水溶液に可溶性又は分散性であることが好ましい。その場合、前記上層は、樹脂分として、酸性水素原子を有する置換基を有する単位及び主鎖又は側鎖にポリシロキサン部位を有する単位を含む、ポリウレタン及び/又はポリウレタン尿素のみを含んでもよい。<基体>本発明の第1及び第2の態様のポジ型平版印刷版原版において、基体としては、例えば、アルミニウム、亜鉛、銅、ステンレス、鉄等の金属板;ポリエチレンテレフタレート、ポリカーボネート、ポリビニルアセタール、ポリエチレン等のプラスチックフィルム;合成樹脂を溶融塗布あるいは合成樹脂溶液を塗布した紙、プラスチックフィルムに金属層を真空蒸着、ラミネート等の技術により設けた複合材料;その他印刷版の基体として使用されている材料が挙げられる。これらのうち、特にアルミニウム及びアルミニウムが被覆された複合基体の使用が好ましい。基体の裏面には必要に応じてバックコート層が形成されていてもよい。アルミニウム基体の表面は、保水性を高め、画像形成層又は必要に応じて設けられる中間層との密着性を向上させる目的で表面処理されていることが望ましい。そのような表面処理としては、例えば、ブラシ研磨法、ボール研磨法、電解エッチング、化学的エッチング、液体ホーニング、サンドブラスト等の粗面化処理、及びこれらの組み合わせが挙げられる。これらの中でも、特に電解エッチングの使用を含む粗面化処理が好ましい。電解エッチングの際に用いられる電解浴としては、酸、アルカリ又はそれらの塩を含む水溶液あるいは有機溶剤を含む水性溶液が用いられる。これらの中でも、特に、塩酸、硝酸、又はそれらの塩を含む電解液が好ましい。更に、粗面化処理の施されたアルミニウム基体は、必要に応じて酸又はアルカリの水溶液にてデスマット処理される。このようにして得られたアルミニウム基体は、陽極酸化処理されることが望ましい。特に、硫酸又はリン酸を含む浴で処理する陽極酸化処理が望ましい。また、必要に応じて、ケイ酸塩処理ケイ酸ナトリウム、ケイ酸カリウム、フッ化ジルコニウム酸カリウム処理、ホスホモリブデート処理、アルキルチタネート処理、ポリアクリル酸処理、ポリビニルスルホン酸処理、ポリビニルホスホン酸処理、ビニルホスホン酸とメタアクリルアミド及び/又はメタアクリル酸との共重合体処理、フィチン酸処理、親水性有機高分子化合物と2価の金属との塩による処理、スルホン酸基を有する水溶性重合体の下塗りによる親水化処理、酸性染料による着色処理、シリケート電着等の処理を行うことができる。また、粗面化処理砂目立て処理及び陽極酸化処理後、封孔処理が施されたアルミニウム支持体も好ましい。封孔処理は、熱水、及び無機塩又は有機塩を含む熱水溶液へのアルミニウム支持体の浸漬、又は水蒸気浴等によって行われる。本発明の平版印刷版原版は、画像形成層の成分を、有機溶剤に溶解又は分散させた溶液又は分散液を基体上に塗布し、これを乾燥して基体上に画像形成層を形成させることによって製造することができる。本発明の多層タイプの平版印刷版原版は、製造を簡略化するために、基板の表面に下層が接触して形成され、当該下層表面に上層が接触して形成されることが好ましい。したがって、多層タイプの平版印刷版原版は、1つの態様では、下層及び上層の構成成分を有機溶剤に溶解又は分散させた溶液又は分散液を基体上に順次塗布し、これを乾燥して基体上に下層及び上層を形成させることによって製造することができる。画像形成層の構成成分を溶解又は分散させる有機溶剤としては、公知慣用のものがいずれも使用できる。中でも、沸点40°C~200°C、特に60°C~160°Cの範囲のものが、乾燥の際における有利さから選択される。画像形成層が下層及び上層から成る場合も、同様の有機溶剤を用いることができる。有機溶剤としては、例えば、メチルアルコール、エチルアルコール、n-又はイソ-プロピルアルコール、n-又はイソ-ブチルアルコール、ジアセトンアルコール等の、アルコール類;アセトン、メチルエチルケトン、メチルプロピルケトン、メチルブチルケトン、メチルアミルケトン、メチルヘキシルケトン、ジエチルケトン、ジイソブチルケトン、シクロヘキサノン、メチルシクロヘキサノン、アセチルアセトン等の、ケトン類;ヘキサン、シクロヘキサン、ヘプタン、オクタン、ノナン、デカン、ベンゼン、トルエン、キシレン、メトキシベンゼン等の、炭化水素類;エチルアセテート、n-又はイソ-プロピルアセテート、n-又はイソ-ブチルアセテート、エチルブチルアセテート、ヘキシルアセテート等の、酢酸エステル類;メチレンジクロライド、エチレンジクロライド、モノクロルベンゼン等の、ハロゲン化物;イソプロピルエーテル、n-ブチルエーテル、ジオキサン、ジメチルジオキサン、テトラヒドロフラン等の、エーテル類;エチレングリコール、エチレングリコールモノメチルエーテル、エチレングリコールモノメチルエーテルアセテート、エチレングリコールモノエチルエーテル、エチレングリコールモノエチルエーテルアセテート、エチレングリコールモノブチルエーテル、エチレングリコールモノブチルエーテルアセテート、エチレングリコールジメチルエーテル、エチレングリコールジエチルエーテル、エチレングリコールジブチルエーテル、メトキシエトキシエタノール、ジエチレングリコールモノメチルエーテル、ジエチレングリコールジメチルエーテル、ジエチレングリコ-ルメチルエチルエーテル、ジエチレングリコールジエチルエーテル、プロピレングリコール、プロピレングリコールモノメチルエーテル、プロピレングリコールモノメチルエーテルアセテート、プロピレングリコールモノエチルエーテル、プロピレングリコールモノエチルエーテルアセテート、プロピレングリコールモノブチルエーテル、3-メチル-3-メトキシブタノール、1-メトキシ-2-プロパノール等の、多価アルコールとその誘導体;ジメチルスルホキシド、N,N-ジメチルホルムアミド、乳酸メチル、乳酸エチル、γ-ブチロラクトン等の、特殊溶剤等が挙げられる。これらは単独であるいは混合して使用される。そして、塗布する溶液又は分散液中の固形分の濃度は、2~50質量重量とするのが適当である。本発明でいう固形分とは、有機溶剤を除く成分のことである。画像形成層の構成成分の溶液又は分散液の塗布方法としては、例えば、ロールコーティング、ディップコーティング、エアナイフコーティング、グラビアコーティング、グラビアオフセットコーティング、ホッパーコーティング、ブレードコーティング、ワイヤドクターコーティング、スプレーコーティング、ダイコーティング等の方法が用いられる。塗布量は、10ml/m2~100ml/m2の範囲が好適である。基体上に塗布された前記溶液又は分散液の乾燥は、通常、加熱された空気によって行われる。乾燥温度加熱された空気の温度は30°C~200°C、特に、40°C~140°Cの範囲が好適である。乾燥方法としては、乾燥温度を乾燥中一定に保つ方法だけでなく、乾燥温度を段階的に上昇させる方法も実施し得る。また、乾燥風は除湿することによって好ましい結果が得られる場合もある。加熱された空気は、塗布面に対し0.1m/秒~30m/秒、特に0.5m/秒~20m/秒の割合で供給するのが好適である。画像形成層の被覆量は、乾燥質量重量で通常、約0.5~約5g/m2の範囲である。多層タイプの場合、下層及び上層の被覆量は、それぞれ独立して、乾燥質量重量で通常、約0.1~約5g/m2の範囲である。画像形成層を乾燥後、乾燥された画像形成層からの湿分の除去を阻止する条件下で、平版印刷版原版を更に、少なくとも4時間好ましくは少なくとも20時間にわたって、約40°C~約90°Cの温度で熱処理することによってコンディショニングすることができる。例えば熱処理は、少なくとも24時間にわたって、約50~約70°Cの温度で実施することができる。熱処理中、平版印刷版原版は、当該原版からの湿分除去に対する効果的なバリアを形成するために、不透水性シート材料内に包まれるか又は収容され、或いは、当該原版の熱処理は、相対湿度が少なくとも25に制御されている環境内で行われる。加えて、不透水性シート材料は、前駆体のエッジの周りでシールすることもでき、この場合、不透水性シート材料は、前駆体のエッジの周りでシールされた高分子フィルム又は金属フォイルである。この熱処理は、1スタック平版印刷版原版の積層物又は束が少なくとも100個の同じ平版印刷版原版を含む状態で、又は、当該原版がコイル又はウェブの形態である場合に実施することができる。スタックの形態でコンディショニングされる場合には、個々の平版印刷版原版は、好適な合紙によって分離されてよい。このような紙は、いくつかの商業的供給元から入手可能である。合紙は、コンディショニング後、包装、配送、及び顧客による使用中に平版印刷版間に保持されていてよい。<画像形成層のその他の構成成分>本発明の平版印刷版原版の画像形成層多層タイプの場合も含むには、必要に応じて、公知の添加剤、例えば、着色材染料、顔料、界面活性剤、可塑剤、安定性向上剤、現像促進剤、現像抑制剤、滑剤シリコンパウダー等を加えることができる。好適な染料としては、例えば、クリスタルバイオレット、マラカイトグリーン、ビクトリアブルー、メチレンブルー、エチルバイオレット、ローダミンB等の、塩基性油溶性染料等が挙げられる。市販品としては、例えば、ビクトリアピュアブルーBOH保土谷化学工業株製、オイルブルー603オリエント化学工業株製、VPB-Napsビクトリアピュアブルーのナフタレンスルホン酸塩保土谷化学工業株製、D11PCAS社製等が挙げられる。顔料としては、例えば、フタロシアニンブルー、フタロシアニングリーン、ジオキサジンバイオレット、キナクリドンレッド等が挙げられる。界面活性剤としては、フッ素系界面活性剤、シリコーン系界面活性剤等が挙げられる。可塑剤としては、例えば、ジエチルフタレート、ジブチルフタレート、ジオクチルフタレート、リン酸トリブチル、リン酸トリオクチル、リン酸トリクレジル、リン酸トリ2-クロロエチル、クエン酸トリブチル等が挙げられる。更に、公知の安定性向上剤として、例えば、リン酸、亜リン酸、蓚酸、酒石酸、リンゴ酸、クエン酸、ジピコリン酸、ポリアクリル酸、ベンゼンスルホン酸、トルエンスルホン酸等も併用することができる。その他の安定性向上剤として、公知のフェノール性化合物、キノン類、N-オキシド化合物、アミン系化合物、スルフィド基含有化合物、ニトロ基含有化合物、遷移金属化合物を挙げることができる。具体的には、ハイドロキノン、p-メトキシフェノール、p-クレゾール、ピロガロール、t-ブチルカテコール、ベンゾキノン、4,4’-チオビス3-メチル-6-t-ブチルフェノール、2,2’-メチレンビス4-メチル-6-t-ブチルフェノール、2-メルカプトベンズイミダゾール、N-ニトロソフェニルヒドロキシアミン第一セリウム塩等が挙げられる。現像促進剤としては、酸無水物類、フェノール類、有機酸類が挙げられる。酸無水物類としては環状酸無水物が好ましく、具体的に環状酸無水物としては米国特許第4115128号明細書に記載されている無水フタル酸、テトラヒドロ無水フタル酸、ヘキサヒドロ無水フタル酸、3,6-エンドオキシ-テトラヒドロ無水フタル酸、テトラクロル無水フタル酸、無水マレイン酸、クロル無水マレイン酸、α-フェニル無水マレイン酸、無水コハク酸、無水ピロメリット酸等が使用できる。非環状の酸無水物としては無水酢酸等が挙げられる。フェノール類としては、ビスフェノールA、2,2-ビスヒドロキシスルホン、p-ニトロフェノール、p-エトキシフェノール、2,4,4′-トリヒドロキシベンゾフェノン、2,3,4-トリヒドロキシベンゾフェノン、4-ヒドロキシベンゾフェノン、4,4′,4′′-トリヒドロキシトリフェニルメタン、4,4′,3′′,4′′-テトラヒドロキシ-3,5,3′,5′-テトラメチルトリフェニルメタン等が挙げられる。更に、有機酸類としては、特開昭60-88942号、特開平2-96755号公報等に記載されている、スルホン酸類、スルフィン酸類、アルキル硫酸類、ホスホン酸類、リン酸エステル類及びカルボン酸類等があり、具体的には、p-トルエンスルホン酸、ドデシルベンゼンスルホン酸、p-トルエンスルフィン酸、エチル硫酸、フェニルホスホン酸、フェニルホスフィン酸、リン酸フェニル、リン酸ジフェニル、安息香酸、イソフタル酸、アジピン酸、p-トルイル酸、3,4-ジメトキシ安息香酸、フタル酸、テレフタル酸、4-ジメチルアミノ安息香酸、4-シクロヘキセン-1,2-ジカルボン酸、エルカ酸、ラウリン酸、n-ウンデカン酸、アスコルビン酸等が挙げられる。現像抑制剤としては、前記アルカリ可溶性樹脂と相互作用を形成し、未露光部においては該アルカリ可溶性樹脂の現像液に対する溶解性を実質的に低下させ、且つ、露光部においては該相互作用が弱まり、現像液に対して可溶となり得るものであれば特に限定はされないが、特に4級アンモニウム塩、ポリエチレングリコール系化合物等が好ましく用いられる。また前述の赤外線吸収剤、着色剤のなかにも現像抑制剤として機能する化合物があり、それらもまた好ましく挙げられる。そのほか、オニウム塩、o-キノンジアジド化合物、芳香族スルホン化合物、芳香族スルホン酸エステル化合物等の、熱分解性であり、且つ、分解しない状態では、アルカリ可溶性樹脂の溶解性を実質的に低下させる物質も挙げられる。これら各種の添加剤の添加量は、その目的によって異なるが、通常、画像形成層の固形分の0~30質量重量の範囲が好ましい。多層タイプの場合は、下層及び上層の合計の固形分の0~30質量重量の範囲が好ましい。その他、本発明の平版印刷版原版の画像形成層には、必要に応じて他のアルカリ可溶性又は分散性の樹脂を併用することもできる。他のアルカリ可溶性又は分散性の樹脂としては、例えばアクリル酸、メタクリル酸、マレイン酸、無水マレイン酸、イタコン酸、無水イタコン酸等の、アルカリ可溶性基含有のモノマーと他のモノマーとの共重合体、ポリエステル樹脂、アセタール樹脂等が挙げられる。本発明の平版印刷版原版は、合紙剥離性向上や自動給版装置の版搬送性向上を目的に、上層中にマット剤を含有しても良く、或いは、上層上にマット層を設けても良い。<露光現像>本発明の赤外線感受性又は感熱性の平版印刷版原版は、コンピュータ等からのデジタル画像情報を基に、レーザーを使用して直接版上に画像書き込みができる、いわゆるコンピュータトゥプレートCTP版として使用できる。本発明で用いられるレーザー光源としては、赤外線レーザーが好ましく、近赤外線から赤外線領域に最大強度を有する高出力レーザーが最も好ましく用いられる。このような近赤外線から赤外線領域に最大強度を有する高出力レーザーとしては、760nm~1200nmの近赤外線から赤外線領域に最大強度を有する各種レーザー、例えば、半導体レーザー、YAGレーザー等が挙げられる。本発明の平版印刷版原版は、画像形成層にレーザーを用いて画像を書き込んだ後、これを現像処理して非画像領域を湿式法により除去する画像形成方法に供されて平版印刷版となる。すなわち、本発明の平版印刷版の製造方法は、本発明の平版印刷版原版を画像様露光する工程;及び、前記露光済みポジ型平版印刷版原版を現像して露光領域を除去し、画像領域と非画像領域を形成する工程を経て平版印刷版を製造する。現像処理に使用される現像液としては、アルカリ性水溶液塩基性の水溶液が挙げられる。アルカリ性水溶液のpHとしては12以下が好ましく、11以下がより好ましく、具体的には、6~11がより好ましく、8~11が更により好ましく、10~11が特に好ましい。現像液に用いられるアルカリ剤としては、通常、例えば、ケイ酸ナトリウム、ケイ酸カリウム、水酸化カリウム、水酸化ナトリウム、水酸化リチウム、第二又は第三リン酸のナトリウム、カリウム又はアンモニウム塩、メタケイ酸ナトリウム、炭酸ナトリウム、アンモニア等の、無機のアルカリ化合物;モノメチルアミン、ジメチルアミン、トリメチルアミン、モノエチルアミン、ジエチルアミン、トリエチルアミン、モノイソプロピルアミン、ジイソプロピルアミン、n-ブチルアミン、ジ-n-ブチルアミン、モノエタノールアミン、ジエタノールアミン、トリエタノールアミン、エチレンイミン、エチレンジアミン等の、有機のアルカリ化合物が挙げられる。本発明の平版印刷版の製造方法においては、実質的にケイ酸塩を含まない現像液が好ましい。現像液中のアルカリ剤の含有量は、0.005~10質量重量の範囲が好ましく、0.05~5質量重量の範囲が特に好ましい。現像液中のアルカリ剤の含有量が0.005質量重量より少ない場合、現像が不良となる傾向にあり、また、10質量重量より多い場合、現像時に画像部を浸食する等の悪影響を及ぼす傾向にあるので好ましくない。現像液には有機溶剤を添加することもできる。現像液に添加することができる有機溶媒としては、例えば、酢酸エチル、酢酸ブチル、酢酸アミル、酢酸ベンジル、エチレングリコールモノブチルアセテート、乳酸ブチル、レブリン酸ブチル、メチルエチルケトン、エチルブチルケトン、メチルイソブチルケトン、シクロヘキサノン、エチレングリコールモノブチルエーテル、エチレングリコールモノベンジルエーテル、エチレングリコールモノフェニルエーテル、ベンジルアルコール、メチルフェニルカルビトール、n-アミルアルコール、メチルアミルアルコール、キシレン、メチレンジクロライド、エチレンジクロライド、モノクロロベンゼン、等が挙げられる。現像液に有機溶媒を添加する場合の有機溶媒の添加量は、20質量重量以下が好ましく、10質量重量以下が特に好ましい。更に、上記現像液中には必要に応じて、亜硫酸リチウム、亜硫酸ナトリウム、亜硫酸カリウム、亜硫酸マグネシウム等の、水溶性亜硫酸塩;アルカリ可溶性ピラゾロン化合物、アルカリ可溶性チオール化合物、メチルレゾルシン等の、ヒドロキシ芳香族化合物;ポリリン酸塩、アミノポリカルボン酸類等の、硬水軟化剤;イソプロピルナフタレンスルホン酸ナトリウム、n-ブチルナフタレンスルホン酸ナトリウム、N-メチル-N-ペンタデシルアミノ酢酸ナトリウム、ラウリルサルフェートナトリウム塩等の、アニオン性界面活性剤やノニオン性界面活性剤、カチオン性界面活性剤、両性界面活性剤、フッ素系界面活性剤等の、各種界面活性剤や各種消泡剤を添加することができる。現像液としては、実用上は、市販されているネガ型やポジ型PS版用の現像液を用いることができる。具体的には、市販されている濃縮型のネガ型やポジ型PS版用の現像液を1~1000倍に希釈したものを、本発明における現像液として使用することができる。現像液の温度は、15~40°Cの範囲が好ましく、浸漬時間は1秒~2分の範囲が好ましい。必要に応じて、現像中に軽く表面を擦ることもできる。現像を終えた平版印刷版は、水洗及び/又は水系の不感脂化剤フィニッシングガムによる処理が施される。水系の不感脂化剤としては、例えば、アラビアゴム、デキストリン、カルボキシメチルセルロース等の、水溶性天然高分子;ポリビニルアルコール、ポリビニルピロリドン、ポリアクリル酸等の、水溶性合成高分子、等の水溶液が挙げられる。必要に応じて、これらの水系の不感脂化剤に、酸や界面活性剤等が加えられる。不感脂化剤による処理が施された後、平版印刷版は乾燥され、印刷刷版として印刷に使用される。得られた平版印刷版の耐刷性の向上を目的として、現像処理後、平版印刷版にバーニング処理を施すこともできる。バーニング処理は、まず、i前述の処理方法によって得られた平版印刷版を水洗し、リンス液やガム液を除去したのちスキージし、ii次いで、整面液を版全体にムラなく引き伸ばし、乾燥させ、iiiオーブンで180°C~300°Cの温度条件下、1分~30分間バーニングを行い、iv版が冷めた後、整面液を水洗により除去し、ガム引きして乾燥する、という工程により実施される。以上説明した本発明の平版印刷版原版にあっては、赤外線レーザーを用いて高解像度のポジ画像を提供することができ、また、多層型の場合は、下層自体が耐溶剤性となることができるために、UVインキ洗浄溶媒に対する耐性に優れ、UVインキ印刷にも適している。以下、実施例を用いて本発明を更に詳細に説明するが、本発明はこれらの実施例の範囲に限定されるものではない。[合成例1]濃縮器及び攪拌機を備えた容量500mlの丸底三口フラスコ内に53.2gの4,4’-ジフェニルメタンジイソシアネート、8.3gの1,6-ヘキサンジオール、19.1gの2,2-ビスヒドロキシメチルプロピオン酸、19.2gの両末端-C3H6OC2H4OH変性シリコーンオイル信越化学工業株製KF-6001主鎖にポリシロキサン部位を有するジオール:OH値=62mgKOH/g、粘度=42mm2/s、及び、300gのN,N-ジメチルアセトアミドを導入した。0.3gのジブチル錫ジドデカノエートを添加し、反応混合物を撹拌しながら80°Cに加熱した。反応を80°Cで6時間継続した。反応後、反応混合物の溶液を2.5Lの水に注いだ。残渣を濾過後、洗浄し、60°Cで24時間、真空下で乾燥した。こうしてポリウレタン1を得た。標準ポリスチレンを使用したGPCによる重量平均分子量Mwは22000であった。酸価は11080mgKOH/mgであった。[合成例2~13]表1に示すジイソシアネート及びジオール又はジオールジアミンを使用する以外は合成例1と同様にしてポリウレタン2~13を得た。[実施例1]基体アルミニウムシートの表面を2の塩酸にて電解粗面化処理を行った。平均粗さRaは0.5μmであった。更に20硫酸水溶液中で陽極酸化処理を行い、酸化皮膜量を2.7g/m2とした。その後、陽極酸化処理されたアルミニウムシートを、ケイ酸ナトリウム2.5重量水溶液に70°Cで30分間浸漬して、水洗後、乾燥した。画像形成層上記のようにして得られた基体に表2に示す下層用被覆溶液1をバーコーターにて被覆重量が1.4g/m2となるように塗布し、135°Cで40秒間乾燥した後、35°Cまで冷却した。その後、表3に示す上層用被覆溶液1をバーコーターにて被覆重量が0.6g/m2となるように塗布し、140°Cで40秒間乾燥後、ゆっくりと20から26°Cまで冷却した。こうして、平版印刷版原版を得た。[実施例2~12]ポリウレタン1に代えて合成例2~12で得られたポリウレタン2~12を使用する以外は、実施例1と同様にして平版印刷版原版を得た。[実施例13]上層用被覆溶液1に代えて表4に示す上層用被覆溶液2を使用する以外は実施例1と同様にして平版印刷版原版を得た。[実施例14]上層用被覆溶液1に代えて表5に示す上層用被覆溶液3を使用する以外は実施例1と同様にして平版印刷版原版を得た。[実施例15~16]ポリウレタン1に代えて合成例2又は3で得られたポリウレタン2又は3を使用する以外は、実施例14と同様にして平版印刷版原版を得た。[比較例1]ポリウレタン1に代えて合成例13で得られたポリウレタン13を使用する以外は、実施例1と同様にして平版印刷版原版を得た。[比較例2]上層用被覆溶液1に代えて表6に示す上層用被覆溶液4を使用する以外は実施例1と同様にして平版印刷版原版を得た。[比較例3]上層を設けない以外は実施例1と同様にして平版印刷版原版を得た。[平版印刷版原版の評価]<刷版条件>波長830nm、出力23Wのレーザー備えたMagnus800プレートセッターサーマル露光装置コダック株式会社製を用いて実施例1~16及び比較例1~3の平版印刷版原版を120mJ/cm2の露光量で画像様露光した。露光された各平版印刷版原版を、CTPプロセッサーP-940Xコダック株式会社製を用いて、CTP版用現像液SWD1コダック株式会社製を水希釈して現像処理した。現像条件30°Cで、15秒間現像を行った。希釈現像液のpHは10.7から10.0であった。フィニッシングガムPF-2コダック株式会社製1に対し1.5倍容量の水で希釈した液をフィニッシング液として使用した。<現像ラチチュード>平版印刷版原版を現像するにあたり、異なる希釈率を有するいくつかの現像液希釈率=表7の現像液原液:水=1:2~1:9重量比を用いて現像した。レーザー露光領域の現像性と画像領域の状態を評価した。現像ラチチュードを、良好な画像特性を示す希釈率の範囲によって評価した。現像液の最適な希釈率は現像ラチチュード幅の中央に存在する。<耐傷性>直径1.0mmのサファイア針を有する引掻き試験機を用いて荷重をかけながら、平版印刷版原版の表面を引掻いた。その後、この平版印刷版原版を、<現像ラチチュード>の評価において良好な画像特性を示すと判定された希釈率の範囲の中央の希釈率例えば、実施例1では1:5.5を有する最適な現像液を用いて現像し、引掻いた部分で傷がつかなかった最大荷重値を求めた。<インキ着肉性>平版印刷版原版を、<現像ラチチュード>の評価において良好な画像特性を示すと判定された希釈率の範囲の中央の希釈率を有する最適な現像液を用いて現像した。こうして得られた平版印刷版をローランドR-201印刷機に搭載し、インキフュージョンG紅NタイプDIC株式会社製、湿し水PresartWS100DIC株式会社製1を使用し、インキ着肉性を評価した。紙面のインキ濃度が安定した枚数を着肉枚数とした。<耐刷性>平版印刷版原版を、<現像ラチチュード>の評価において良好な画像特性を示すと判定された希釈率の範囲の中央の希釈率を有する最適な現像液を用いて現像した。こうして得られた平版印刷版をローランドR-201印刷機に搭載し、インキフュージョンG紅NタイプDIC株式会社製、湿し水PresartWS100DIC株式会社製1を使用し、耐刷性を評価した。紙面のインキ濃度が、10低下した枚数を耐刷枚数とした。現像ラチチュード、耐傷性、インキ着肉性、及び、耐刷性の評価結果を表7に示す。:現像液に溶解しなかったので、評価できず。表7に示す結果から明らかなように、比較例1~3の平版印刷版原版と比較すると、実施例1~16の平版印刷版原版は、pH11以下の現像液を用いて良好な現像特性広い現像ラチチュードを示し、また、良好な耐傷性、良好なインキ着肉性、及び、高い耐刷性を有する。"